(57)【要約】【課題】従来における珪藻土硬化体の製造技術の問題点を解消し、珪藻土が有する機能をより良好に発揮させることができる珪藻土硬化体を提供する。【解決手段】平均粒径５〜２０ｍｍの珪質頁岩粒塊物１２が、珪質頁岩粒塊物１００重量部に対して１５〜３０重量部の水、および、珪質頁岩粒塊物１００重量部に対して０．５〜１．０重量部の無機塩調整剤の存在下に、珪質頁岩粒塊物１００重量部に対して５〜２０重量部の水硬性バインダーにより結合一体化されてなる珪質頁岩硬化体１０。【選択図】  図１
2005015256.tif 000002
【特許請求の範囲】
【請求項１】
平均粒径５〜２０ｍｍの珪質頁岩粒塊物が、
前記珪質頁岩粒塊物１００重量部に対して１５〜３０重量部の水、および、前記珪質頁岩粒塊物１００重量部に対して０．５〜１．０重量部の無機塩調整剤の存在下に、
前記珪質頁岩粒塊物１００重量部に対して５〜２０重量部の水硬性バインダーにより結合一体化されてなる
珪質頁岩硬化体。
【請求項２】
前記無機塩調整剤が、
カルシウムイオンを３０〜５０重量％と、
金属イオンを５〜２０重量％と、
カリウムイオンを５〜１５重量％と
を含む
請求項１に記載の珪質頁岩硬化体。
【請求項３】
前記水硬性バインダーが、セメント、石灰、石膏から選ばれる材料を含む
請求項１または２に記載の珪質頁岩硬化体。
【請求項４】
前記珪質頁岩粒塊物１００重量部に対して１０〜７０重量部の土類が、珪質頁岩粒塊物とともに結合一体化されてなる
請求項１〜３の何れかに記載の珪質頁岩硬化体。
【請求項５】
密度が７０〜８０ｇ／ｃｍ３であり、
圧縮強度が７８５〜２４５２Ｎ／ｃｍ２（８０〜２５０ｋｇ／ｃｍ２）であり、
吸水保持量が１５〜５０重量％であり、
透水量が１０２〜１０５ｍｌ／ｍ２・ｈである
請求項１〜４の何れかに記載の珪質頁岩硬化体。
【請求項６】
厚み３〜８ｃｍの盤状をなし、歩行面に敷設される敷きブロックである
請求項１〜５の何れかに記載の珪質頁岩硬化体。
【請求項７】
厚み３〜１０ｃｍの層状をなし、道路の表面を覆う舗装層である
請求項１〜５の何れかに記載の珪質頁岩硬化体。
【請求項８】
空洞コンクリートブロックである
請求項１〜５の何れかに記載の珪質頁岩硬化体。
【請求項９】
厚み３〜２０ｃｍの盤状をなす請求項１〜４に記載の珪質頁岩硬化体からなる植物育成盤と、
前記植物育成盤の片面に配置された非透水層と、
箱状をなし、前記非透水層が底側に配置され、非透水層の上に前記植物育成盤が収容される収容器と、
前記植物育成盤に植設される緑化植物と
を備える緑化装置。
【発明の詳細な説明】
【０００１】
【発明の属する技術分野】
本発明は、珪質頁岩硬化体および緑化装置に関し、詳しくは、吸水保持性などの珪質頁岩が有する特性や機能を有効に利用できる形態に構成した硬化体と、このような珪質頁岩硬化体を利用する緑化装置とを対象にしている。
【０００２】
【従来の技術】
珪質頁岩は、広義の珪藻土に含まれる物質である。珪藻土は、珪藻植物の遺骸が堆積し変質することによって形成されたものである。通常の珪藻土は、土壌や粘土あるいは泥岩状の形態を備えているのに対し、珪質頁岩は、より硬質で頁岩様を呈するものである。珪質頁岩は、通常の珪藻土に比べて、地中で長期間にわたって高い圧力や温度の作用によって形成されたものと推定できる。地質条件によって、通常の珪藻土が産出する地域と、珪質頁岩が産出する地域がある。例えば、我が国の北海道稚内地方で産出する稚内珪藻土と呼ばれる珪藻土は、珪質頁岩である。
【０００３】
珪藻土が、吸水保持性能や調湿機能に優れていることは、既に知られている。そこで、緑化植物の育成地盤に珪藻土を使用して吸水保持性を向上させたり、住宅の内装仕上げを珪藻土が配合された塗り壁材を塗工して形成することで室内空間の湿度環境を調整したりすることが行われている。珪藻土にセメントなどの水硬性バインダーを配合して、成形硬化させることで、ボード状やブロック状の硬化体を製造する技術も知られている。
壁材などになる機能性建材の製造技術として、珪藻土と石灰に、特定の組み合わせからなる無機塩の混合物を配合することで、珪藻土が有する調湿機能などが損なわれないようにする技術が知られている（特許文献１参照）。
【０００４】
【特許文献１】
特許第３１９０２８４号
【０００５】
【発明が解決しようとする課題】
珪藻土の硬化体を製造するのに、セメントなどの水硬性バインダーを配合すると、珪藻土が有する各種の機能が十分に発揮できないという問題がある。
その理由の一つとして、珪藻土の表面あるいは細孔が水硬性バインダーで塞がれてしまうために、前記した調湿機能などが発揮できなくなるものと考えられる。
ブロックやボードに十分な強度や耐久性を付与するには、珪藻土に対して十分な量の水硬性バインダーを使用して、珪藻土同士を強固に結合一体化しなければならない。水硬性バインダーの使用量が多くなると、珪藻土の表面や細孔を塞いでしまって、珪藻土の機能を損なうことになる。
【０００６】
前記特許文献１に開示された無機塩混合物を配合すると、比較的に少量の水硬性バインダーを使用するだけでも珪藻土の硬化体を製造することができる。それでも、珪藻土の機能を十分に発揮させることが出来なかった。
本発明の課題は、前記した従来における珪藻土硬化体の製造技術の問題点を解消し、珪藻土が有する機能をより良好に発揮させることができる珪藻土硬化体を提供することである。
【０００７】
【課題を解決するための手段】
本発明にかかる珪質頁岩硬化体は、平均粒径５〜２０ｍｍの珪質頁岩粒塊物が、前記珪質頁岩粒塊物１００重量部に対して１５〜３０重量部の水、および、前記珪質頁岩粒塊物１００重量部に対して０．５〜１．０重量部の無機塩調整剤の存在下に、前記珪質頁岩粒塊物１００重量部に対して５〜２０重量部の水硬性バインダーにより結合一体化されてなる。
〔珪質頁岩粒塊物〕
珪質頁岩からなる粒塊物である。
【０００８】
珪質頁岩は、広義の珪藻土に含まれるが、特に頁岩状を呈する天然物質である。具体的には、我が国の北海道稚内地方で産出する稚内珪藻土が該当する。勿論、稚内地方以外において産出し、稚内珪藻土と同様の構造を有する珪質頁岩も使用できる。珪質頁岩は、通常の珪藻土と同様に、多孔質構造を有し、吸水性、吸水保持性に優れている。調湿機能や脱臭機能、ガス吸着機能なども優れている。断熱性や防音機能もある。珪質頁岩は、通常の珪藻土に比べて、圧縮強度などの機械的特性に優れている。特に、吸水状態でも強度が低下したり崩壊したりし難い。
【０００９】
採掘された珪質頁岩は、粉砕などの手段によって、平均粒径５〜２０ｍｍの珪質頁岩粒塊物にして用いる。好ましくは、平均粒径１０〜１５ｍｍである。珪質頁岩硬化体の用途や要求性能によって、好ましい粒径分布は違ってくる。
珪質頁岩粒塊物の形状は、球状、燐片状、棒状、多角体状などであってもよいし、特に形状が定まらない不定形であってもよい。
〔水硬化性バインダー〕
珪質頁岩粒塊物を結合一体化させる機能を果たす。
基本的には、通常の無機硬化物や無機建材などを製造するのに利用されている水硬性バインダーが使用できる。具体的には、ポルトランドセメント、高炉セメントなどのセメント類、石灰、石膏、漆喰、マグネシウムなどが挙げられる。複数の材料を組み合わせて使用することもできる。
【００１０】
水硬性バインダーは、珪質頁岩粒塊物を結合一体化できて所望の強度や耐久性が発揮できれば、できるだけ少ない量で用いるのが好ましい。水硬性バインダーが過剰に存在すると、珪質頁岩粒塊物の表面を塞いで、珪質頁岩が有する各種の機能を阻害する。好ましい配合量は、珪質頁岩粒塊物１００重量部に対して５〜２０重量部である。より好ましくは、１０〜１５重量部である。
〔無機塩調整剤〕
水硬性バインダーによる珪質頁岩粒塊物の結合一体化が適切に行われる環境を形成する機能を有する。
【００１１】
具体的には、無機塩調整剤に含まれるイオン成分などで、珪質頁岩粒塊物同士の界面におけるイオン環境や、水硬性バインダーと珪質頁岩粒塊物との結合反応環境を改善する。その結果、少量の水硬性バインダーであって、確実かつ強固に珪質頁岩粒塊物同士を結合一体化させることができる。
無機塩調整剤として、複数の無機塩を適切なバランスで配合したものが用いられる。例えば、特開平１０−２９１８５０号公報に記載されたイオン性添加剤が使用できる。特開平９−２８６６４４号公報に記載されたセメント混和剤も使用できる。特開平１０−１９０８号公報に記載された触媒溶液も使用できる。
【００１２】
無機塩調整剤の具体的配合として、カルシウムイオンを３０〜５０重量％と、金属イオンを５〜２０重量％と、カリウムイオンを５〜１５重量％とを含むものが使用できる。
無機塩調整剤は、水に所定の無機塩を順次混合溶解させて製造される。水溶液の状態で使用される。
無機塩調整剤は、目的の機能を達成するのに適切な量で珪質頁岩粒塊物および水硬性バインダーに混合されて使用される。通常、珪質頁岩粒塊物１００重量部に対して０．５〜１．０重量部の無機塩調整剤を用いる。好ましくは、０．７〜０．８重量部である。
【００１３】
〔珪質頁岩硬化体の製造〕
珪質頁岩粒塊物と水硬性バインダーと無機塩調整剤と水とから製造される。多数の珪質頁岩粒塊物が、無機塩調整剤によって調整された環境において、水との接触によって硬化する水硬性バインダーの結合作用によって、結合一体化し、所定の形状を有する硬化体になる。
基本的な製造方法や製造装置は、セメントブロックなど、通常の水硬性の硬化製品と同様の技術が適用できる。
水硬性バインダーは、水との接触によって硬化する。そこで、水硬性バインダーに十分な硬化作用を生じさせるだけの水を配合する。具体的には、珪質頁岩粒塊物１００重量部に対して１５〜３０重量部の水を用いる。好ましくは、２０〜２５重量部である。
【００１４】
珪質頁岩硬化体の材料としては、珪質頁岩粒塊物、水硬性バインダー、無機塩調整剤および水に加えて、通常の硬化製品の製造に使用されている各種の材料も配合できる。例えば、骨材、着色材などがある。
所定の材料が配合された原料を、所定の成形型に充填し、養生硬化させれば、珪質頁岩硬化体が得られる。成形時に圧力をかけたり、加熱したり、硬化を促進させるガスを供給したりすることもできる。養生は、自然養生のほか、加熱養生、蒸気養生なども採用される。
配合材料を、層状に堆積させたり塗工したりした状態で硬化させることもできる。
【００１５】
〔珪質頁岩硬化体〕
製造された珪質頁岩硬化体は、使用目的や要求性能によって、ブロック状、盤状、板状、層状、柱状など様々な形態を取ることができる。
珪質頁岩硬化体の構造は、多数の珪質頁岩粒塊物が、互いの間に空間をあけた状態で、部分的に水硬性バインダーで結合された状態である。したがって、珪質頁岩硬化体には、通気あるいは通水が可能な隙間空間が連通している。珪質頁岩粒塊物の表面は、水硬性バインダーで結合されている一部を除いて、多くの部分が露出している。珪質頁岩粒塊物の露出表面が、珪質頁岩の特性である吸水機能やガス吸着機能などを発揮することになる。
【００１６】
珪質頁岩硬化体は、内部に空間を有するので、比較的に密度が小さく軽量である。具体的には、密度を５０〜６０ｇ／ｃｍ３にできる。好ましくは、密度７０〜８０ｇ／ｃｍ３である。密度が小さいほど、珪質頁岩粒塊物の露出表面が多く各種機能が有効に発揮できる。強度や耐久性の点では、ある程度の密度を有するものが好ましい。
珪質頁岩硬化体は、使用時に加わる負荷に耐える強度を有していることが望ましい。具体的には、圧縮強度が７８５〜２４５２Ｎ／ｃｍ２（８０〜２５０ｋｇ／ｃｍ２）であるものが好ましい。より好ましくは、圧縮強度９８１Ｎ／ｃｍ２（１００ｋｇ／ｃｍ２）以上、さらに好ましくは、圧縮強度１７６５〜２４５２Ｎ／ｃｍ２（１８０〜２５０ｋｇ／ｃｍ２）である。
【００１７】
珪質頁岩硬化体の特性として、優れた吸水保持性がある。具体的には、吸水保持量が１５〜５０重量％のものが得られる。好ましくは、吸水保持量３０〜５０重量％である。
珪質頁岩硬化体の透水量を、１０２〜１０５ｍｌ／ｍ２・ｈにできる。好ましくは、透水量１０２〜１０３ｍｌ／ｍ２・ｈである。
珪質頁岩硬化体は、組成配合あるいは特性の異なる複数層が積層された積層体であってもよい。珪質頁岩硬化体と通常のセメントブロックなどとの積層体も構成できる。
【００１８】
〔土類〕
珪質頁岩硬化体の材料として、珪質頁岩粒塊物以外に各種の土類を配合しておくことができる。土類の配合によって、珪質頁岩硬化体の表面色や質感を変えることができる。強度や吸水保持性などの特性も変わる。土類には、粘土や砂その他の土壌から得られる材料がある。地域によって異なる土質の土類が得られる。採取された土類をそのまま配合することもできるし、精製したり加工処理を加えたりしてから配合することもできる。土類の具体例として、真砂、焼真砂、粘土などが挙げられる。
【００１９】
土類の配合量は、目的とする珪質頁岩粒塊物の機能や特性を阻害しない範囲で設定できる。具体的には、珪質頁岩粒塊物１００重量部に対して１０〜７０重量部の土類が配合できる。
〔敷きブロック〕
珪質頁岩硬化体を、歩行面に敷設される敷きブロックに利用できる。
敷きブロックの形状や構造は、通常の土木建築物に利用されている敷きブロックと同様の技術が適用できる。
敷きブロックとして、厚み３〜１０ｃｍの盤状をなすものが使用できる。式ブロックの平面形状は、矩形が一般的であるが、正方形や六角形などの多角形、円形や半円形、長円形などの曲線部分を有するもの、さらに屈曲部分や凹凸部分を有するものなどもある。外周辺に連結用の合いじゃくり構造を有するものもある。歩行面となる表面に、凹凸や溝を有するものもある。
【００２０】
敷きブロックに特に適した珪質頁岩硬化体の条件は以下のとおりである。
珪質頁岩粒塊物は、平均粒径５〜２０ｍｍのものが好ましい。
水硬性バインダーは、ポルトランドセメントを１０〜３０重量部（珪質頁岩粒塊物１００重量部に対して）で配合する。
密度は７０〜９０ｇ／ｃｍ３、圧縮強度は９８１〜２４５２Ｎ／ｃｍ２（１００〜２５０ｋｇ／ｃｍ２）、吸水保持量は１５〜３０重量％、透水量は１０３〜１０４ｍｌ／ｍ２・ｈである。
敷きブロックは、組成配合の異なる複数の珪質頁岩硬化体層が積層された構造を採用することができる。例えば、設置状態で表面に配置される上層だけに着色材を配合したり、上層と下層とで珪質頁岩粒塊物の平均粒径を変えたりすることができる。
【００２１】
敷きブロックを設置する歩行面には、住宅の庭や玄関アプローチ、駐車場、建築物の中庭、公園の遊歩道、ビルの屋上などが挙げられる。敷きブロックの設置面が、地盤などの吸水可能なものであれば、敷きブロックを通して下層へと水を供給したり、下層からの水分の蒸発を可能にしたりすることができる。また、敷きブロックを非透水層の上に敷き詰めれば、敷きブロックが吸水保持した水分を下層に逃がすことなく保持しておくことができる。
〔舗装層〕
珪質頁岩硬化体を、道路の表面を覆う舗装層に利用できる。
【００２２】
前記した敷きブロックは予め成形製造されたものを歩行面に敷き詰めるのに対し、舗装層は、道路の表面に珪質頁岩硬化体の原料を流し込んで層状に堆積させた状態で硬化させる。
舗装層の施工方法や施工装置は、舗装材料に珪質頁岩硬化体の材料を使用する以外は、基本的には、通常のモルタル舗装などと共通する技術が適用できる。
珪質頁岩硬化体で構成する舗装層の厚みは、３〜２０ｃｍに設定できる。
珪質頁岩硬化体による舗装層の下層は、地盤面が直接に存在していてもよいし、コンクリート層や砕石層などが存在していてもよい。
【００２３】
前記した敷きブロックと舗装層とを組み合わせて、間隔をあけて配置された敷きブロックの間を舗装層で埋めるようにすることもできる。
舗装層に特に適した珪質頁岩硬化体の条件は以下のとおりである。
珪質頁岩粒塊物は、平均粒径５〜２０ｍｍのものが好ましい。
水硬性バインダーは、セメントを１０〜２０重量部（珪質頁岩粒塊物１００重量部に対して）で配合する。
密度は７０〜８０ｇ／ｃｍ３、圧縮強度は７８５〜１４７１Ｎ／ｃｍ２（８０〜１５０ｋｇ／ｃｍ２）、吸水保持量は１５〜３０重量％、透水量は１０２〜１０５ｍｌ／ｍ２・ｈである。
【００２４】
〔空洞コンクリートブロック〕
硅質頁岩硬化体で、空洞コンクリートブロックを製造することができる。
空洞コンクリートブロックは、各種建築物あるいは土木構造物の構築に使用される汎用の建築土木資材として知られている。一般的には、直方体ブロック状をなし、対向する側面間を貫通する空洞孔が間隔をあけて複数個並んで設けられている。空洞コンクリートブロックの具体的形状や寸法は、各種の工業規格に規定されている条件が採用できる。
空洞コンクリートブロックに適した硅質頁岩硬化体の配合や特性は、前記した敷きブロックなどと共通する条件が採用できる。
【００２５】
〔緑化装置〕
珪質頁岩硬化体を、緑化植物を植設して育成する植物育成盤に利用して緑化装置を構成できる。
具体的には、厚み３〜２０ｃｍの盤状をなす珪質頁岩硬化体からなる植物育成盤と、植物育成盤の片面に配置された非透水層と、層状をなし、非透水層が底側に配置され、非透水層の上に前記植物育成盤が収容される収容器と、植物育成盤に植設される緑化植物とで、緑化装置が構成される。
植物育成盤は、植物に供給する水分を十分に蓄えておけるとともに、植物の根が延びる微細な隙間を有することが必要である。このような要求を、珪質頁岩硬化体は満足できる。
【００２６】
植物育成盤に特に適した珪質頁岩硬化体の条件は以下のとおりである。
珪質頁岩粒塊物は、平均粒径５〜２０ｍｍのものが好ましい。
水硬性バインダーは、セメントを５〜１５重量部（珪質頁岩粒塊物１００重量部に対して）で配合する。
密度は６０〜８０ｇ／ｃｍ３、圧縮強度は７８５〜１４７１Ｎ／ｃｍ２（８０〜１５０ｋｇ／ｃｍ２）、吸水保持量は１５〜３０重量％、透水量は１０３〜１０５ｍｌ／ｍ２・ｈである。
植物育成盤の平面形状は、矩形が一般的であるが、施工条件などによって、矩形以外の多角形や円形、その他の曲線形、凹凸形状なども採用できる。
【００２７】
非透水層は、植物育成盤に吸水保持された水分が底側から漏れるのを防ぐ。具体的な材料として、ゴムや軟質合成樹脂が使用できる。
収容器は、植物育成盤を収容して、緑化装置の取扱いを容易にする。収容器の材料は、金属、合成樹脂、木質材、セラミックなどが挙げられる。透水性のない板状の材料のほか、メッシュ状の材料や、多数の貫通部が配置されたもの、多孔質状の材料も使用できる。収容器の形状は、植物育成盤の形状に合わせて設定される。収容器には、設置時の取り付けや固定あるいは連結に利用される凹凸部やボルト孔などの構造を設けておくこともできる。
【００２８】
緑化装置は、建築物の屋上や室内空間など、通常の土壌が存在しない空間に設置されて植物を育成し、環境緑化を果たす。緑化装置は、建築物の壁面等、水平面ではない垂直面や傾斜面にも設置して、緑化植物を育成することができる。
〔その他の用途〕
珪質頁岩硬化体は、上記用途以外にも、珪質頁岩が有する各種機能を利用する用途に使用できる。具体的には、各種の建材や住宅設備部材、日用品、環境改善装置などが挙げられる。
【００２９】
【発明の実施の形態】
〔珪質頁岩硬化体〕
図１に示す珪質頁岩硬化体１０は、全体形状が直方体の盤状をなしている。
珪質頁岩硬化体１０は、不定形の粒塊状をなす珪質頁岩１２で構成されている。珪質頁岩粒塊物１２は、互いの間に空間が存在する状態で結合一体化されている。外力が加わっても容易には結合解除されない。
〔珪質頁岩硬化体の製造〕
以下の配合で珪質頁岩硬化体の製造原料を調製する。
【００３０】
＜配合例＞
珪質頁岩粒塊物（平均粒径１０ｍｍ）    ６９重量部
水硬性バインダー                      １０重量部
無機塩調整剤                        １．０重量部
真砂土                                ２０重量部
水                                    ２０重量部
前記配合原料を混練して練り状物を調製し、成形型に充填する。２４時間をかけて自然養生し、珪質頁岩硬化体が得られる。
【００３１】
〔敷きブロック〕
図２に示す敷きブロック２０は、前記した珪質頁岩硬化体１０で構成されている。
住宅の庭や公園の遊歩道などの歩行面において、地盤Ｅの表面に、矩形盤状の珪質頁岩硬化体１０からなる敷きブロック２０を敷き詰めている。
敷きブロック２０の具体例として、縦１０ｃｍ×横２０ｃｍ×厚み６ｃｍの矩形盤状をなし、以下の配合からなる珪質頁岩硬化体１０が使用できる。
＜敷きブロック用の珪質頁岩硬化体の組成配合＞
珪質頁岩粒塊物（平均粒径１５ｍｍ）    ８９重量部
セメント                              １０重量部
無機塩調整剤                        １．０重量部
水                                    １２重量部
珪質頁岩硬化体１０の製造方法は前項に準ずる。製造された敷きブロック２０の特性は以下のとおりである。
【００３２】
＜敷きブロックの特性＞
密度：７０〜９０ｇ／ｃｍ３
圧縮強度：７８５〜２４５２Ｎ／ｃｍ２（８０〜２５０ｋｇ／ｃｍ２）
吸水保持量：１５〜３０重量％
透水量：１０２〜１０５ｍｌ／ｍ２・ｈ
敷きブロック２０の表面には、珪質頁岩粒塊物１２同士の隙間や珪質頁岩粒塊物１２の表面凹凸、気孔などが存在することで、歩行者が滑り難く、土に近い良好な歩行感を与える。珪質頁岩硬化体１０は、強度、耐久性に優れているので、歩行者の踏圧にも十分に耐え、磨耗などによる損傷も少ない。
【００３３】
そして、雨水や散水による水分が、敷きブロック２０に迅速に吸収保持されるので、歩行面に水が浮いて滑り易くなったり、歩行が困難になったりすることが防止できる。環境の温度が高くなったり、乾燥し過ぎたりすると、敷きブロック２０に吸収された水分が環境に放出されて、環境湿度を調整するとともに、水分が蒸発するときに潜熱による冷却作用が効率的に発揮される。特に、強い日射を受けて歩行面が熱くなるような環境でも、散水を行えば、容易に温度を下げて、歩行環境および周囲の環境を快適に維持することができる。
なお、大量の降雨があったり、過剰に散水したりして、敷きブロック２０で吸収保持できないほどの水が供給された場合には、通水性のある敷きブロック２０を通過して、地盤Ｅへと水を逃がすことができる。したがって、このような場合でも、歩行面に水が浮いてしまう問題が起こり難くなる。
【００３４】
〔緑化装置〕
図３に示す緑化装置３０は、建築物の外壁４０を緑化する。
緑化装置３０は、珪質頁岩硬化体からなる矩形盤状の植物育成盤３２と、植物育成盤３２の底面側に配置されたゴムなどからなる非透水マット３４と、植物育成盤３２および非透水マット３４を収容する鋼材などからなる収容器３６とを備える。
収容器３６を、ボルト締結などの手段で、建築物の外壁４０に固定して取り付ける。植物育成盤３２に、緑化植物３８の種を蒔いたり、苗を植えつけたりする。植物育成盤３２に水を供給すれば、大量の水を吸水保持することができる。緑化植物３８は、植物育成盤３２から供給される水分を吸収して生育する。植物育成盤３２に肥料液を吸収保持させておけば、緑化植物３８に施肥することができる。植物育成盤３２の裏側に、肥料層を設けておくこともできる。緑化植物３８の生育に伴って、植物３８の根が、植物育成盤３２に有する珪質頁岩粒塊物同士の隙間を延びていく。珪質頁岩粒塊物の間には十分な隙間があるので、植物３８の根は十分に延びることができ、植物３８の生育は良好に行われる。
【００３５】
植物育成盤３２となる珪質頁岩硬化体１０の具体例を示す。
＜植物育成盤用の珪質頁岩硬化体の組成配合＞
珪質頁岩粒塊物（平均粒径１５ｍｍ）９４．５重量部
セメント                                ５重量部
無機塩調整剤Ａ                      ０．５重量部
水                                    ２０重量部
珪質頁岩硬化体１０の製造方法は前項に準ずる。製造された植物育成盤３２の特性は以下のとおりである。
【００３６】
＜植物育成盤の特性＞
密度：６０〜８０ｇ／ｃｍ３
圧縮強度：７８５〜１４７１Ｎ／ｃｍ２（８０〜１５０ｋｇ／ｃｍ２）
吸水保持量：１５〜３０重量％
透水量：１０３〜１０５ｍｌ／ｍ２・ｈ
【００３７】
【発明の効果】
本発明にかかる珪質頁岩硬化体は、無機塩調整剤を使用することで、珪質頁岩粒塊物を少量の水硬性バインダーで結合一体化させたものである。水硬性バインダーが珪質頁岩粒塊物の表面や気孔内部を塞いでしまう問題が低減される。その結果、珪質頁岩が有する水分の吸放出機能が効率的に発揮される。珪質頁岩粒塊物同士の間に十分な空間が存在することになるので、この隙間空間による吸水機能あるいは吸水保持機能も有効に発揮される。しかも、珪質頁岩同士の結合が強固であるため、機械的強度が高く、耐久性にも優れたものになる。
【００３８】
珪質頁岩硬化体からなる敷きブロックや舗装層は、雨水などの吸収保持が迅速かつ大量に行え、歩行環境を良好に維持できるとともに、吸収した水分の放出による環境湿度の調整や水分蒸発による冷却効果などが効率的に発揮できる。珪質頁岩硬化体を緑化装置の植物育成盤に利用すれば、緑化植物に十分な水分を継続的に供給できるなど、育成に適した環境を構築できる。
【図面の簡単な説明】
【図１】本発明の実施形態を表す珪質頁岩硬化体の断面斜視図
【図２】敷きブロックの施工形態を示す断面斜視図
【図３】壁面緑化装置の施工状態を示す断面図
【符号の説明】
１０    珪質頁岩硬化体
１２    珪質頁岩粒塊物
２０    敷きブロック
３０    緑化装置
３２    植物育成盤
３４    非透水マット
３６    収容器
【図１】
2005015256.tif 000003
【図２】
2005015256.tif 000004
【図３】
2005015256.tif 000005